(57)【特許請求の範囲】
【請求項１】
（Ａ）厚みが１０〜２００μｍのナイロンからなる層、（Ｂ）ポリエチレンからなり更に顔料を含有している層、（Ｃ）エチレンビニルアルコール共重合樹脂からなる層をＡ−Ｂ−Ｃの順に積層し、かつ遮光性を有する多層フィルムを使用した光硬化ＦＲＰ用アウターフィルム。
【請求項２】
（Ａ）厚みが１０〜２００μｍのナイロンからなる層、（Ｂ）ポリエチレンからなる層、（Ｃ）エチレンビニルアルコール共重合樹脂からなる層をＡ−Ｂ−Ｃの順に積層するとともに更に最外層及び／又は最内層に印刷層を有し、かつ遮光性を有する多層フィルムを使用した光硬化ＦＲＰ用アウターフィルム。
【請求項３】
前記（Ｂ）層が紫外線吸収剤及び光安定剤を含有している請求項１又は２記載の光硬化ＦＲＰ用アウターフィルム。
【発明の詳細な説明】
【０００１】
【発明の属する技術分野】
本発明は、光硬化方式による下水道管補修用材料のアウターフィルム（遮光フィルム）に使用される分野において、遮光性、スチレンガス遮断性、機械的強度、シール性に優れた多層フィルムに関するものである。
【０００２】
【従来の技術】
下水道管等の補修方法として、ＦＲＰのＵＶ硬化を利用する方式が行われている。補修用材料は、インナーフィルム／ＦＲＰプリプレグ／アウターフィルムからなり、チューブ状のインナーフィルムにＦＲＰを巻き付け、更にアウターフィルムでヒートシールして作られる。ＦＲＰプリプレグは、樹脂成分としてビニルエステル系樹脂、架橋剤、スチレン等を含む。
補修作業は、下水道管等の破損部分付近の下水道管内に補修材料をセットし、空気圧により膨らませ拡径し既設管に押しつけ、この状態で内側からＵＶ照射ランプを走らせＦＲＰを硬化させ、その後インナーチューブフィルムのみ抜き取ることで行う。
補修作業に際して、セット時にアウターフィルムの遮光性が劣ると、太陽光等の外側からの光によりＦＲＰが硬化する不具合が発生して、好ましくなかった。また、ＦＲＰを硬化させた時の反応熱によりスチレンガスが発生し、作業環境上好ましくなかった。
【０００３】
【発明が解決しようとする課題】
本発明は、従来の多層フィルムでは遮光性、スチレン遮断性が不十分であったものに対し、より遮光性、スチレン遮断性の優れた多層フィルムを提供するものである。
【０００４】
【課題を解決するための手段】
本発明は、（Ａ）厚みが１０〜２００μｍのナイロンからなる層、（Ｂ）エチレン、プロピレンから選ばれたαオレフィン共重合または多元共重合からなる軟質ポリオレフィンの層、エチレンとアクリル酸エステルまたはメタクリル酸エステルの共重合体、及びそれらの部分イオン架橋物から選ばれた共重合体からなる軟質ポリオレフィンの層、又はそれらの軟質ポリオレフィンの混合物からなる層、（Ｃ）エチレンビニルアルコール共重合樹脂からなる層を、Ａ−Ｂ、又はＡ−Ｂ−Ｃの順に積層し、かつ遮光性を有している層フィルムである。
好ましい実施形態としては、（Ｂ）層が顔料を含有しており、（Ｂ）層が紫外線吸収剤及び光安定剤を含有している前記多層フィルムである。
別の好ましい実施形態としては、最外層及び／又は最内層に印刷層を有する前記多層フィルムである。
又本発明は、前記多層フィルムを使用した光硬化ＦＲＰ用アウターフィルムである。
【０００５】
【発明の実施の形態】
本発明の多層フィルムの（Ａ）層に使用するナイロンは、６，６ナイロン、６−６６ナイロン、６−ナイロン、６，１０−ナイロン、７−ナイロン、１１−ナイロン、非晶性ナイロン等が挙げられ、強度を保つために必要である。
ナイロン層の厚みは、１０〜２００μｍであることが必要である。１０μｍ未満では、機械的強度が低くなり、又スチレン遮断性も悪くなる。２００μｍを越えると成形性が悪くなる。
【０００６】
本発明の多層フィルムの（Ｂ）層に使用する軟質ポリオレフィンは、エチレン、プロピレンから選ばれたαオレフィン共重合または多元共重合からなる軟質ポリオレフィン、エチレンとアクリル酸エステルまたはメタクリル酸エステルの共重合体、及びそれらの部分イオン架橋物から選ばれた共重合体からなる軟質ポリオレフィン、又はそれらの軟質ポリオレフィンの混合物であり、強度、伸び、シール性を保つために必要である。好ましくはポリエチレンである。
【０００７】
本発明の多層フィルムの（Ｃ）層に使用するエチレン・ビニルアルコール共重合樹脂（ＥＶＯＨ）は、エチレン含有量が２０〜６０モル％のものを使用するのが好ましい。２０％未満だと成形性が悪く、６０％を越えるとスチレン遮断性が悪くなる。
エチレン・ビニルアルコール共重合樹脂の厚みは、１〜１００μｍであることが好ましい。１μｍ未満だとスチレン遮断性が悪く、１００μｍを越えると吸湿により発泡する。
【０００８】
本発明の多層フィルムは、Ａ−Ｂ、又はＡ−Ｂ−Ｃの順に積層される。Ａ−Ｂ−ＣのようにＣ層があるほうが、よりスチレン遮断性が優れている。
【０００９】
本発明に使用する顔料は、赤、燈、黄、緑系等の光遮断性が優れたものが好ましく、更に好ましくは赤、燈、黄色系である。赤色はポリアゾ、ジメチルキナクリドン等、黄色はポリアゾ、モノアゾ、イソインドリノン等が挙げられる。顔料の添加量は特に規定しない。
【００１０】
本発明に使用する紫外線吸収剤は、ベンゾトリアゾール系、ベンゾフェノン系、ベンゾエート系等が挙げられる。その添加量は特に規定しない。
【００１１】
本発明に使用する光安定剤は、セバーケート系等が挙げられる。その添加量は特に規定しない。
【００１２】
本発明に使用する印刷層は、赤、燈、黄、緑、黒色系等の光遮断性が良い印刷インキからなり、好ましくは赤、燈、黄色系である。赤色はポリアゾ、ジメチルキナクリドン等、黄色はポリアゾ、モノアゾ、イソインドリノン等である。印刷の塗布量は特に規定しない。印刷層は多層フィルムの最外層及び／又は最内層に形成される。
【００１３】
【実施例】
以下に実施例によって本発明を更に詳細に説明するが、本発明はこれら実施例に限定されるものではない。実施例及び比較例において配合した成分は、以下の通りである。
・ナイロン    ；６−６，６ＮＹ（宇部興産（株）製）
・ポリエチレン；ＬＤＰＥ（住友化学（株）製）
・ＥＶＯＨ    ；エチレン・ビニルアルコール共重合樹脂（エチレン含有３２モル％、クラレ（株）製）
・黄色顔料ＭＢ；ポリアゾ含有量２０％（大日精化（株）製）
・赤色顔料ＭＢ；ポリアゾ含有量２０％（大日精化（株）製）
・紫外線吸収剤ＭＢ；紫外線吸収剤含有量１０％
・光安定剤ＭＢ；光安定剤含有量１０％
・赤色インキ  ；ポリアゾ（大日精化（株）製）
・黄色インキ  ；ポリアゾ（大日精化（株）製）
【００１４】
＜実施例及び比較例＞
多層フィルムは、押出機にそれぞれの樹脂を供給し、ダイス内で積層一体化して作成した。各層の厚みを表中に示した。各顔料ＭＢ（マスターバッチ）、紫外線吸収剤ＭＢ、及び光安定剤ＭＢは、ポリエチレン層に表中の配合量を添加した。なお、印刷は、ナイロン面にグラビアロールにて表中の厚みで行った。
【００１５】
以下に評価項目と評価条件を示す。
（１）機械的強度：ＪＩＳ  Ｚ−１７０２に準拠。
○：引張強度        ２５ＭＰａ以上
×：引張強度        ２５ＭＰａ未満
（２）スチレン遮断性：ＦＲＰをアウターフィルムで覆い、光硬化させて、そのときのスチレンガス量を測定する。
○：スチレン透過性  ２０ｐｐｍ未満
×：スチレン透過性  ２０ｐｐｍ以上
（３）光遮断性：ＦＲＰをアウターフィルムで覆い、光硬化させて、ＦＲＰが硬化するまでの時間を測定する。
○：硬化までの時間  ４０分以上
×：硬化までの時間  ４０分未満
これらの結果を表１〜３に示した。
【００１６】
【表１】
0004534314.tif 000002
【００１７】
【表２】
0004534314.tif 000003
【００１８】
【表３】
0004534314.tif 000004
【００１９】
【発明の効果】
本発明によれば、遮光性、スチレンガス遮断性、機械的強度、及びシール性が優れた多層フィルムを提供できるようになった。特に下水道管ＦＲＰの補修作業に際して使用されるアウターフィルム用として最適である。